(57)【要約】【課題】シガレットの燃焼性を効率よく低減させるためのシガレット用巻紙を提供することを課題とする。【解決手段】平均繊維径が５０ｎｍ以下、かつ平均繊維長が１０μｍ以上のセルロースナノファイバーが付与されたシガレット用巻紙。【選択図】図１
2016106182.tif 000002
【特許請求の範囲】
【請求項１】
平均繊維径が５０ｎｍ以下、かつ平均繊維長が１０μｍ以上のセルロースナノファイバーが付与されたシガレット用巻紙。
【請求項２】
前記セルロースナノファイバーの付与量が付与面に対して、０．０５ｇｓｍ以上０．５ｇｓｍ未満である、請求項１に記載のシガレット用巻紙。
【請求項３】
前記セルロースナノファイバーのアスペクト比が１０００〜１００００である、請求項１または２に記載のシガレット用巻紙。
【請求項４】
前記セルロースナノファイバーが、シガレット用巻紙の全面に付与されているか、またはバンド状に付与されている、請求項１〜３のいずれか一項に記載のシガレット用巻紙。
【請求項５】
前記セルロースナノファイバーの付与が、シガレット用巻紙の原紙に当該セルロースナノファイバーを含むスラリーを塗工することにより行われる、請求項１〜４のいずれか一項に記載のシガレット用巻紙。
【請求項６】
前記スラリーに、セルロースナノファイバー以外の添加剤を含まない、請求項５に記載のシガレット用巻紙。
【請求項７】
前記平均繊維径が１０ｎｍ以上であり、平均繊維長が３０００μｍ以下である、請求項１〜６のいずれか一項に記載のシガレット用巻紙。
【請求項８】
請求項１〜７のいずれか一項に記載のシガレット用巻紙を用いたシガレット。
【発明の詳細な説明】
【技術分野】
【０００１】
本発明は、シガレット用巻紙に関する。
【背景技術】
【０００２】
シガレット用巻紙は、シガレットの燃焼速度を決める大きな要因となる材料の一つである。燃焼速度は、シガレット香喫味への影響が大きい他、シガレットにおける１本当たりの喫煙回数を制御する。また、シガレット用巻紙の燃焼速度をある一定以下にすることで、シガレットが自己消火性を有するようになることが知られている。
特許文献１には、シガレットに自己消火性を持たせるために、シガレット用巻紙の表面にＲＩＰバンドと呼ばれる領域を設ける技術が記載されている。このような技術では、膜形成材料としてアルギン酸塩を溶解させた溶液を巻紙上に塗布し、その後乾燥させることで、膜生成材料により形成された膜を巻紙上に形成させている。この技術によれば、膜形成材料が巻紙に存在する空孔をふさぐことで、巻紙の通気度が低下して燃焼性が低下し、この巻紙を用いたシガレットの自己消火性を担保している。
【０００３】
特許文献２に記載の発明では、シガレットに自己消火性を付与するために、シガレット用巻紙上にセルロース微粒子を分散させた溶液を塗布し、これを乾燥させることで巻紙上にＲＩＰ領域を設ける技術が記載されている。この技術で用いているナノ分散セルロース（ＮＤＣ）の巻紙上への塗工量は、１．１〜３．０ｇ／ｍ２であることが記載されている。また、当該技術では、ナノ分散セルロースに加え、デンプンも併用することが好ましい旨が記載されている。特許文献２に記載のセルロース微粒子は、メディアン径（ｄ５０）として５μｍ以下であることが記載されており、また、個々の繊維の横寸法は１０〜１００ｎｍであり、長さは１μｍ程度までのものが記載されている。
【０００４】
特許文献３には、喫煙物品用の巻紙にセルロース繊維（フィブリル、微細フィブリルを含む）を含むスラリーを塗工し、これを乾燥させることでセルロース繊維が塗工された区域をバンドとして有するものを作製している。このような巻紙では、基体シート上での添加水準がセルロースの乾燥重量で約０．５〜１０ｇ／ｍ２であることが記載されている。そして、基体紙がこのような領域を有することで、その領域の静的燃焼速度が低減したことが記載されている。
【先行技術文献】
【特許文献】
【０００５】
【特許文献１】特開２０１１−６９０４０号公報
【特許文献２】米国特許出願公開第２０１１／０２９０４３６号明細書
【特許文献３】特許第３２７４８９２号公報
【非特許文献】
【０００６】
【非特許文献１】TAPPI JOURNAL Vol.81 No.3, p183
【発明の概要】
【発明が解決しようとする課題】
【０００７】
上記特許文献１に記載の発明では、膜形成材料として、巻紙とは異なる材料を用いることから、喫味に影響を及ぼす可能性がある。
上記特許文献２に記載の喫煙物品用の巻紙では、塗工させるセルロース繊維のサイズとして、上記のようにメディアン径（ｄ５０）として５μｍ以下であることが記載されているほか、個々の繊維の大きさとして、横寸法が１０〜１００ｎｍであり、長さが１μｍ程
度までのものが用いられることが記載されているものの、実施例ではこのようなセルロースに加え、デンプンのような材料も巻紙に塗布しており、シガレットのような喫煙物品に自己消火性を持たせるために巻紙に塗工する塗工剤には、セルロース繊維以外のものを含有させることを基本的に想定している。
上記特許文献３に記載の発明では、セルロース繊維のサイズに関する具体的な記載はないものの、そこで用いられているセルロンについては、径が１００ｎｍであることが知られており（非特許文献１参照）、また巻紙へのその塗工量からみて、比較的大きいサイズを有する繊維であると予想され、その塗工量の多さによる製造上の不便さが生じる可能性がある。また特許文献３に記載のものでは、セルロース繊維以外にもカルボキシメチルセルロースのような結合剤を含ませる態様も記載されている。
このように巻紙の燃焼性及びシガレットの自己消化性を調整するために用いられてきた先行技術については、改良の余地があると言える。
【０００８】
このようなことから、本発明では、燃焼性が効率よく低減されたシガレット用巻紙を提供することを課題とする。
【課題を解決するための手段】
【０００９】
本発明者が鋭意検討した結果、シガレット用巻紙において、平均繊維径が５０ｎｍ以下であり、平均繊維長が５μｍ以上のサイズを有するセルロースナノファイバーを巻紙の基材となる紙に付与した場合、上記課題を解決できることがわかり本発明に到達した。
【００１０】
すなわち、本発明は、以下のとおりである。
［１］  平均繊維径が５０ｎｍ以下、かつ平均繊維長が５μｍ以上のセルロースナノファイバーが付与されたシガレット用巻紙。
［２］  前記セルロースナノファイバーの付与量が付与面に対して、０．０５ｇｓｍ以上０．５ｇｓｍ未満である、［１］に記載のシガレット用巻紙。
［３］  前記セルロースナノファイバーのアスペクト比が１０００〜１００００である、［１］または［２］に記載のシガレット用巻紙。
［４］  前記セルロースナノファイバーが、シガレット用巻紙の全面に付与されているか、またはバンド状に付与されている、［１］〜［３］のいずれかに記載のシガレット用巻紙。
［５］  前記セルロースナノファイバーの付与が、シガレット用巻紙の原紙に当該セルロースナノファイバーを含むスラリーを塗工することにより行われる、［１］〜［４］のいずれかに記載のシガレット用巻紙。
［６］  前記スラリーに、セルロースナノファイバー以外の添加剤を含まない、［５］に記載のシガレット用巻紙。
［７］  前記平均繊維径が１０ｎｍ以上であり、平均繊維長が３０００μｍ以下である、［１］〜［６］のいずれかに記載のシガレット用巻紙。
［８］  ［１］〜［７］のいずれかに記載のシガレット用巻紙を用いたシガレット。
【発明の効果】
【００１１】
本発明によれば、シガレット用巻紙の燃焼性を効率よく低減させることができる。
【図面の簡単な説明】
【００１２】
【図１】シガレット用巻紙に塗工する各セルロース繊維の含有量と、そのシガレット用巻紙を用いたシガレットの燃焼速度の関係をロジスティック回帰分析により求めた結果を示す図である。
【発明を実施するための形態】
【００１３】
以下、本発明について実施形態及び例示物等を示して詳細に説明するが、本発明は以下
の実施形態及び例示物等に限定されるものではなく、本発明の要旨を逸脱しない範囲において任意に変更して実施できる。
【００１４】
＜巻紙＞
本発明のシガレット用巻紙に用いられる基材となる原紙としては、特に限定されるものではなく、材質としてセルロース繊維紙を用いたものを挙げることができる。そのようなセルロース繊維紙としてより具体的には、麻もしくは木材あるいはそれらの混合物を挙げることができる。
また、巻紙は、填料を含有してもよい。
填料としては炭酸カルシウムを例示することができる。
なお、巻紙を安定的に生産できる観点や、シガレットの喫味を保つ観点と、本発明で用いる巻紙における坪量は、１６〜６０ｇ／ｍ２である態様を挙げることができる。この坪量は、前記の填料の含有量を調整することによって調整可能である。
なお、基材となる巻紙には、本発明の効果を損なわない範囲で他の添加剤を含有させてもよい。
【００１５】
本発明のシガレット用巻紙に用いる原紙については、その通気度は特に限定されるものではなく、５〜８０コレスタ単位程度のものまで、幅広く用いることができる。本発明でいう通気度は、紙の片面（２ｃｍ２）から１ｋＰａの一定圧力下で空気を通過させた際の、１分・１ｃｍ２あたりの通気（透過）した空気流量をいう。
【００１６】
＜セルロースナノファイバー＞
本発明のシガレット用巻紙には、基材となる巻紙に、セルロースナノファイバーが付与されている。
本発明で用いるセルロースナノファイバーはその平均繊維径が５０ｎｍ以下であり、平均繊維長が１０μｍ以上である。平均繊維径および平均繊維長がこのような範囲であることで、これを付与したシガレット用巻紙の燃焼速度を効率良く低減させることができる。
セルロースナノファイバーの平均繊維径は、４０ｎｍ以下であることがより好ましく、３５ｎｍ以下であることがさらに好ましい。
一方、セルロースナノファイバーの平均繊維径は、通常５ｎｍ以上であり、１０ｎｍ以上の態様が挙げられ、１５ｎｍ以上である態様を挙げることができる。
一方、平均繊維長は、通常３０００μｍ以下である。
平均繊維長は、１０００μｍ以下である態様が挙げられ、３００μｍ以下である態様も挙げることができる。
また、平均繊維長は、１０μｍ以上であり、１００μｍ以上であることがより好ましく、１５０μｍ以上であることが特に好ましい。
なお、本発明において、前記平均繊維径、平均繊維長は、電子顕微鏡写真に基づいて測定した繊維径（ｎ＝２０程度）と、繊維長（ｎ＝２０程度）から算出した値である。
本発明に用いられるセルロースナノファイバーには、ミクロンオーダーサイズの平均繊維径を有する繊維を実質的に含有しない。
本発明において、セルロースナノファイバーの平均繊維径および平均繊維長は、例えば上記のセルロースナノファイバーの製造方法において、ホモジナイズ工程において、ホモジナイズ化を行う時間を調整することで平均繊維径を調整したり、平均繊維長については、分散液調製工程に用いるセルロース繊維の原料として、得られる平均繊維長が所望のものになるような平均繊維長のものを選択することで調整できる。
【００１７】
本発明におけるセルロースナノファイバーの平均繊維径に対する平均繊維長の比（平均繊維長／平均繊維径）は通常１０００〜１００００、好ましくは１５００〜１００００、より好ましくは５０００〜１００００である。上記のような比較的大きな平均繊維長のものを用いることで、本発明の効果がより向上する。
【００１８】
前記セルロースナノファイバーは、公知の方法により作製することができる。例えば特開２０１１−２６７６０号公報に記載の方法を用いて得ることができる。
当該文献に記載の方法では、原料繊維を溶媒に分散させて分散液を調製する分散液調製工程、破砕型ホモバルブシートを備えたホモジナイザーで前記分散液をホモジナイズ処理するホモジナイズ工程を含む。
前記分散液調製工程は、原料となるセルロース繊維を分散させた溶液を調製する工程である。原料とするセルロース繊維は、高等植物由来のもの、動物由来のもの、化学合成されたもののいずれを用いてもよく、これらの混合物であってもよい。
これらの中でも、高等植物由来の木材繊維や種子毛繊維などのパルプを原料とする態様が好ましく、その中でも後述するホモジナイズ処理により均一なナノメータサイズの微小繊維を得る観点から、ネバードライパルプ（乾燥履歴のないパルプ）を用いることが好ましい。
このような原料を適当な溶媒（例えば水やアルコール類）に分散（または懸濁）させる。
これを上記の特開２０１１−２６７６０号公報に概略が記載されているホモジナイザーを用いてホモジナイズ処理を行う。
上記の製造方法には、さらにホモジナイズ工程の前に前工程としてリファイナー工程を含んでもよい。
このような工程を含むことで、ホモジナイズ処理に供する原料繊維の叩解処理の度合いを調整することができる。
【００１９】
本発明のシガレット用巻紙は、上記のセルロースナノファイバーが付与されているものである。その付与量は付与面に対して、０．０５ｇｓｍ（ｇ／ｍ２）以上０．５ｇｓｍ未満であることが好ましく、０．０６ｇｓｍ以上０．５ｇｓｍ未満であることがより好ましい。本発明では、セルロースナノファイバーの付与量が上記範囲で示されるように少ない場合でも、シガレット用巻紙の燃焼性を十分に低減させることができる。
また、本発明のシガレット用巻紙では、０．２５ｇｓｍ以上０．５ｇｓｍ未満でセルロースナノファイバーを付与面に付与することにより、シガレット用巻紙に要求される自己消火性を確保することができ、好ましい。
先行技術とは異なり、従来まで用いられてきたセルロース粒子や径の大きいセルロースファイバー等ではなく、小さい径と、比較的長い平均繊維長を有するセルロースナノファイバーを用いることで、少ない付与量でもシガレット用巻紙の燃焼性を十分に低減させるこができる。
なお、本発明のシガレット用巻紙では、シガレット用巻紙の燃焼性の低減を効率よく行う観点から、上記範囲の付与量でセルロースナノファイバーを付与する場所として、シガレット用巻紙の全面あるいはバンド状に付与されていることが好ましい。バンド状になるようにセルロースナノファイバーを付与する場合、シガレット用巻紙の長軸方向に対して垂直にバンドが位置する態様が好ましく、バンドの数は１〜４本である態様が挙げられ、２〜３本の態様が好ましい。また、バンドの幅は本発明の効果を損なわない範囲であれば特に制限はなく、１ｍｍ以上であることが好ましく、３ｍｍ以上であることが好ましく、５ｍｍ以上であることが好ましい。一方、バンドの幅の上限については、通常、２０ｍｍ以下である態様が挙げられる。また、バンドが複数本である場合、その間隔は１０〜３０ｍｍの態様が挙げられる。また、バンドの形状も特に制限はなく、波型の態様などもあげることができる。
【００２０】
本発明のシガレット用巻紙の作製において、上記セルロースナノファイバーを原紙に付与する方法としては、上記のセルロースナノファイバーを適当な溶媒（例えば水やアルコールなど）に分散してスラリーを調製し、そのスラリーを原紙上に塗工して適当な方法で乾燥させる方法を挙げることができる。
塗工する際に用いる装置としては簡易型グラビアコーターなどを挙げることができる。塗工は一度だけでなく、複数行うことで、セルロースナノファイバーの塗工量を調整することもできる。
また、本発明では、上記範囲で示されるように塗工量が少ない場合、その塗工回数を少なくすることが可能となる。また、塗工後の乾燥工程も塗工液を少なくできることから、短時間で行うことができる。
上記のスラリーとしては、通常、溶媒１００重量部に対して、０．２〜１重量部となるようにセルロースナノファイバーを加えて得たものが挙げられる。
なお、本発明のシガレット用巻紙の作製において、セルロースナノファイバーを塗工する際の原紙上の場所については特に制限されることはなく、上記のように例えばバンド状に塗工したり、全面に塗工してもよい。その際、作製したシガレット用巻紙が、上記の好ましいセルロースナノファイバーの付与量を有するように調整して塗工することが好ましい。
バンド状に塗工する場合は、シガレット用巻紙に２〜３本のバンドができるように塗工する態様が挙げられる。
【００２１】
本発明のシガレット用巻紙の作製において、上記のセルロースナノファイバーを含むスラリーには、先行技術とは異なり、デンプンやカルボキシメチルセルロースのような添加剤を含ませなくても、本発明の所期の目的を達成することができる。
したがって、上記の製造方法において、上記のスラリーにセルロースナノファイバー以外の添加剤を加えない態様を好ましく挙げることができる。また、その結果、得られるシガレット用巻紙において、原紙とセルロースナノファイバー以外の他の添加物は含まないものを得ることができる。
これにより、シガレット用巻紙の製造において余計な材料を用いることがなくなり、低コスト化を図ることができる。また、喫味への影響も小さくすることが出来る。
【００２２】
本発明のシガレット用巻紙は、上記のようなセルロースナノファイバーが付与されていることを除けば、通常の巻紙の場合と同様の方法によりたばこ刻みを巻装することができる。この際、セルロースナノファイバーの付与量だけでなく、用いるたばこ刻みの種類や、原紙の通気量や坪量を適宜調整することで、シガレットの自己消火率を所望のものに調整することができる。
本発明のシガレット用巻紙を用いること以外は、たばこ刻みや原紙等については上記のように特に制限されるものではなく、通常用いられているものを用い、公知のシガレット製造方法を用いることでシガレットを作製することができる。
【実施例】
【００２３】
本発明を実施例によって更に具体的に説明するが、本発明はその要旨を超えない限り、以下の実施例の記載に限定されるものではない。
以下、本発明を実施例によって、さらに具体的に説明するが、本発明はその要旨を超えない限り、以下の実施例の記載に限定されるものではない。
【００２４】
＜実施例１＞
セルロースナノファイバー（平均繊維径：２９ｎｍ、平均繊維長：１５８μｍ；特開２０１１−２６７６０号公報に記載の実施例１に相当）が０．２重量％になるように水に分散させてセルロースナノファイバーを有するスラリー（粘度：７．８ｍＰａ・Ｓ）を作製した。
これを簡易型グラビアコーターを用いて、巻紙の基材となる原紙（セルロース紙：坪量２３．９６ｇｓｍ）の全面に塗工を行った。塗工速度は４ｍ／ｍｉｎ.とした。この塗工操作を、所望の塗工量となるまで繰り返した。
塗工を行った後、ヒーター条件として９０−９５℃を用いて乾燥させ、シガレット用巻
紙をそれぞれの塗工量で得た。
【００２５】
＜比較例１＞
セルロースファイバー（平均繊維径：２４７．５ｎｍ、平均繊維長３４０μｍ；特開２０１１−２６７６０号公報に記載の比較例３に相当）が０．２重量％になるように水に分散させてセルロースファイバーを有するスラリーを作製した。その後、実施例１と同様の手順でシガレット用巻紙の全面にそれを塗工することで、表１に記載の塗工量でシガレット用巻紙を得た。
【００２６】
＜比較例２＞
株式会社ダイセルより入手した微細セルロースファイバー（平均繊維径：２９ｎｍ、平均繊維長５０μｍ以下）が０．２重量％になるように水に分散させてセルロースファイバーを有するスラリーを作製した。その後、実施例１と同様の手順でシガレット用巻紙の全面にそれを塗工することで、表１に記載の塗工量でシガレット用巻紙を得た。
【００２７】
＜セルロースナノファイバーの付与量の測定＞
シガレット用巻紙において、セルロースナノファイバーの付与量の算出は、以下の方法により行った。
セルロースナノファイバーが付与されていない原紙と、セルロースナノファイバーが付与された巻紙を準備した。アルミ缶に一定長さの巻紙を入れ、気流乾燥機で絶乾させた（１１０℃で１時間以上）。次に巻紙をデシケーター内で冷却し、その後アルミ缶ごと重量測定を行った。巻紙を取出し、空のアルミ缶の重量測定を行い、重量差を巻紙重量とした。セルロースナノファイバーが付与された巻紙と付与されていない巻紙の重量差を、セルナノファイバーの重量とした。
【００２８】
＜燃焼速度測定＞
上記実施例１並びに比較例１及び２で作製した巻紙を用いて、同一のたばこ刻を一定量充填したシガレットを作製し、調和した。
上記のシガレット先端から１５ｍｍ、４５ｍｍの位置に印をつけた。シガレットの先端に火をつけ、２００±５０ｍｍ／ｓの風速条件下で自然燃焼させた。燃焼がシガレット上の１５ｍｍから４５ｍｍまで進む時間を計測した。燃焼距離（３０ｍｍ）を燃焼時間で割り、燃焼速度とした。
【００２９】
＜自己消火率測定（ASTM(米国材料試験協会）E2187-02b法に準じて＞
上記実施例１並びに比較例１及び２で作製した巻紙を用いて、同一のたばこ刻を一定量充填したシガレットを作製し、調和した。
シガレットの先端に火をつけ、着火が安定するまで（先端５ｍｍの位置まで燃えるまで）自然燃焼させた。着火が安定したのち、シガレット先端から１５ｍｍの位置まで、チャンバー内で自然燃焼させた。燃焼が安定したら、シガレットを１０枚重ねたろ紙上に置いた。その後、燃焼が途中で終わったものの本数を数え消火率を算出した。
【００３０】
実施例１並びに比較例１及び２で得られた各巻紙を用いて得たシガレットについて、坪量および塗工量と合わせて上記の燃焼速度測定と自己消化率測定を行った結果を以下の表１に示す。
【００３１】
【表１】
2016106182.tif 000003
【００３２】
表１の結果に基づき、ロジスティック回帰分析を行い、各セルロースファイバーの塗工量とシガレットの燃焼速度との関係を調べた。結果を図１に示す。
図１から明らかなように、本発明で用いるセルロースナノファイバーを付与した巻紙を用いたシガレットは、セルロースナノファイバーの添加量が少ない場合でも燃焼速度が効果的に減少していることが分かる。このことから、本発明のシガレット用巻紙は、効果的にシガレットの燃焼速度を低減できる。つまり、シガレットの燃焼性を効率よく調整できると言える。
【図１】
2016106182.tif 000004